(57)【要約】      （修正有）【課題】感熱紙の最表面に印刷層が設けられている印刷層付感熱紙であって、サーマルヘッドによる感熱紙の印字を行っても、サーマルヘッドの表面の摩耗を低減できる、印刷層付感熱紙を提供する。【解決手段】感熱紙の最表面に印刷層２０が設けられている印刷層付感熱紙１００であって、印刷層２０が弾性粒子４０と顔料５０とバインダー成分３０を含み、弾性粒子４０の粒子径Ｄが印刷層２０の平均厚さよりも大きい。【選択図】図１
2017052193.tif 000002
【特許請求の範囲】
【請求項１】
感熱紙の最表面に印刷層が設けられている印刷層付感熱紙であって、
該印刷層が弾性粒子と顔料とバインダー成分を含み、
該弾性粒子の粒子径Ｄが該印刷層の平均厚さＬよりも大きい、
印刷層付感熱紙。
【請求項２】
前記弾性粒子がポリメタクリル酸メチル樹脂粒子である、請求項１に記載の印刷層付感熱紙。
【請求項３】
前記顔料が酸化チタンである、請求項１または２に記載の印刷層付感熱紙。
【発明の詳細な説明】
【技術分野】
【０００１】
本発明は、印刷層付感熱紙に関する。
【背景技術】
【０００２】
感熱紙は、電車等の切符、レジ用紙、感熱ＦＡＸ用用紙、電気やガス等の検針用紙、コンビニやスーパー等で値段等を表示するラベル等の様々な用途で使用されている。
【０００３】
感熱紙は、通常、感熱紙を加熱発色させるサーマルヘッドを有するプリンターにより印字される（例えば、特許文献１参照）。
【０００４】
感熱紙の最表面に予め印刷層が設けられている場合、サーマルヘッドによる感熱紙の印字を行うと、印刷層の表面の凹凸によりサーマルヘッドの表面が摩耗してしまうという問題がある。特に、感熱紙の最表面に予め設けられた印刷層が硬い無機顔料を含んでいると、印刷層の表面の硬い凹凸によりサーマルヘッドの表面がひどく摩耗してしまうという問題がある。
【先行技術文献】
【特許文献】
【０００５】
【特許文献１】特開２０１５−０３０２３７
【発明の概要】
【発明が解決しようとする課題】
【０００６】
本発明の課題は、感熱紙の最表面に印刷層が設けられている印刷層付感熱紙であって、サーマルヘッドによる感熱紙の印字を行っても、サーマルヘッドの表面の摩耗を低減できる、印刷層付感熱紙を提供することにある。
【課題を解決するための手段】
【０００７】
本発明の印刷層付感熱紙は、
感熱紙の最表面に印刷層が設けられている印刷層付感熱紙であって、
該印刷層が弾性粒子と顔料とバインダー成分を含み、
該弾性粒子の粒子径Ｄが該印刷層の平均厚さＬよりも大きい。
【０００８】
１つの実施形態においては、上記弾性粒子がポリメタクリル酸メチル樹脂粒子である。
【０００９】
１つの実施形態においては、上記顔料が酸化チタンである。
【発明の効果】
【００１０】
本発明によれば、感熱紙の最表面に印刷層が設けられている印刷層付感熱紙であって、サーマルヘッドによる感熱紙の印字を行っても、サーマルヘッドの表面の摩耗を低減できる、印刷層付感熱紙を提供することができる。
【図面の簡単な説明】
【００１１】
【図１】本発明の１つの実施形態における印刷層付感熱紙の概略断面図である。
【図２】サーマルヘッドにより本発明の１つの実施形態における印刷層付感熱紙の印字を行う場合の概略断面図である。
【図３】実施例１で得られる印刷層の電子顕微鏡写真図（倍率５００倍）である。
【図４】実施例１で得られる印刷層の電子顕微鏡写真図（倍率１０００倍）である。
【図５】実施例１で得られる印刷層の電子顕微鏡写真図（倍率２０００倍）である。
【発明を実施するための形態】
【００１２】
本発明の印刷層付感熱紙は、感熱紙の最表面に印刷層が設けられている。感熱紙としては、本発明の効果を損なわない範囲で、任意の適切な感熱紙を採用し得る。
【００１３】
本発明の印刷層付感熱紙においては、印刷層が弾性粒子と顔料とバインダー成分を含み、該弾性粒子の粒子径Ｄが該印刷層の平均厚さＬよりも大きい。ここで、印刷層の平均厚さＬは、表面に凹凸を有する印刷層の平均厚さであり、後述の測定方法によって測定し得る。
【００１４】
図１は、本発明の１つの実施形態における印刷層付感熱紙の概略断面図である。図１において、本発明の印刷層付感熱紙１００は、感熱紙１０の最表面に印刷層２０が設けられている。印刷層２０は、感熱紙１０の最表面の一部にのみ設けられていてもよいし、感熱紙１０の最表面の全部に設けられていてもよい。図１において、印刷層２０は、バインダー成分３０と弾性粒子４０と顔料５０を含む。図１に示すように、印刷層２０は、その平均厚さＬよりも小さい粒子径を有する顔料５０を含むとともに、その平均厚さＬよりも大きい粒子径Ｄを有する弾性粒子４０を含む。印刷層２０は、典型的には、感熱紙１０の最表面への印刷層の材料の塗工によって形成されるので、図１に示すように、印刷層２０の平均厚さＬよりも大きい粒子径Ｄを有する弾性粒子４０は、その一部が印刷層２０の表面から突出している。本発明においては、図１に示すように、弾性粒子４０の一部が印刷層２０の表面から突出しているので、図２に示すように、サーマルヘッド２００による感熱紙の印字を行っても、サーマルヘッド２００の表面が直接に印刷層２０中の顔料５０に触れることがなく、したがって、サーマルヘッド２００の表面の摩耗を低減できる。
【００１５】
弾性粒子としては、本発明の効果を損なわないものであれば、任意の適切な弾性粒子を採用し得る。弾性粒子は、１種のみであってもよいし、２種以上であってもよい。このような弾性粒子としては、好ましくは、モース硬度が５．０未満の弾性粒子であり、より好ましくは、モース硬度が４．０未満の弾性粒子であり、さらに好ましくは、モース硬度が３．０未満の弾性粒子であり、特に好ましくは、モース硬度が２．０未満の弾性粒子である。弾性粒子がこのように低いモース硬度を有することにより、サーマルヘッドによる感熱紙の印字を行う場合にサーマルヘッドの表面が直接に弾性粒子に触れても、弾性粒子が柔らかいため、サーマルヘッドの表面の摩耗を低減できる。
【００１６】
本発明において採用し得る弾性粒子としては、具体的には、例えば、ポリメタクリル酸メチル樹脂粒子、ポリスチレン樹脂粒子、ポリエチレン樹脂粒子、ポリプロピレン樹脂粒子、ポリエチレンテレフタレート樹脂粒子、ポリカーボネート樹脂粒子、ポリアミド樹脂粒子、ポリ塩化ビニル樹脂粒子、ウレタン樹脂粒子、これらの複合粒子などが挙げられる。このような弾性粒子の中でも、サーマルヘッドの表面の摩耗をより低減でき、また、入手のし易さや種類の多さの観点から、ポリメタクリル酸メチル樹脂粒子が好ましい。
【００１７】
本発明において採用し得る顔料としては、本発明の効果を損なわないものであれば、任意の適切な顔料を採用し得る。顔料は、１種のみであってもよいし、２種以上であってもよい。このような顔料としては、例えば、酸化チタン、アルミナ、カオリン、焼成カオリン、タルク、サチンホワイト、リトポン、シリカ、炭酸カルシウム、水酸化アルミニウム、酸化亜鉛、炭酸マグネシウム、硫酸バリウム、コロイダルシリカ、コロイダル炭酸カルシウムなどが挙げられる。このような顔料の中でも、硬い顔料である酸化チタンなどは、これが印刷層に含まれていると、印刷層の表面の硬い凹凸によりサーマルヘッドの表面がひどく摩耗してしまうという問題があり、本発明の効果が発現されることによってこのような問題を効果的に解消し得る。
【００１８】
本発明において採用し得る顔料は、好ましくは、印刷層の平均厚さＬよりも小さい粒子径を有する。顔料の粒子径がこのような大きさであれば、本発明の効果がより発現し得る。
【００１９】
弾性粒子の粒子径Ｄは印刷層の平均厚さＬよりも大きく、好ましくはＤ＞１．１Ｌであり、より好ましくはＤ＞１．２Ｌであり、さらに好ましくはＤ＞１．３Ｌであり、特に好ましくはＤ＞１．４Ｌであり、最も好ましくはＤ＞１．５Ｌである。弾性粒子の粒子径Ｄと印刷層の平均厚さＬがこのような大小関係にあることにより、本発明の効果がより発現し得る。なお、弾性粒子の粒子径Ｄが印刷層の平均厚さＬに比べて大き過ぎると、印刷層の凹凸が大きくなるために意匠性等が悪くなるおそれがあるため、好ましくはＤ＜５．０Ｌであり、より好ましくはＤ＜４．０Ｌであり、さらに好ましくはＤ＜３．０Ｌであり、特に好ましくはＤ＜２．０Ｌである。
【００２０】
弾性粒子の粒子径Ｄは、印刷層の厚みによって、本発明の効果を損なわない範囲で、任意の適切な粒子径を採用し得る。
【００２１】
印刷層は、バインダー成分を含む。このようなバインダー成分としては、通常一般に印刷層に用いられるバインダー成分など、本発明の効果を損なわないものであれば、任意の適切なバインダー成分を採用し得る。このようなバインダー成分は、１種のみであってもよいし、２種以上であってもよい。
【００２２】
印刷層は、本発明の効果を損なわないものであれば、任意の適切な他の成分を含んでいてもよい。このような他の成分としては、例えば、架橋剤、硬化剤が挙げられる。このような他の成分は、１種のみであってもよいし、２種以上であってもよい。
【００２３】
本発明の印刷層付感熱紙は、任意の適切な方法で製造し得る。例えば、凸版印刷装置などを用いて感熱紙の最表面に印刷層の材料を塗工し、紫外線により硬化させることによって製造することができる。印刷層の材料としては、例えば、弾性粒子、顔料、バインダー成分の材料、溶媒、他の成分などを含む塗工液が挙げられる。
【実施例】
【００２４】
以下、実施例を挙げて本発明を具体的に説明するが、本発明はこれらの実施例に限定されるものではない。なお、特に断りのない限り、「部」は「重量部」を、「％」は「重量％」を意味する。また、本明細書において、「重量」は「質量」と読み替えても良い。
【００２５】
≪弾性粒子の粒子径Ｄが印刷層の平均厚さＬよりも大きいことの観察≫
電子顕微鏡による写真撮影により、弾性粒子の粒子径Ｄが印刷層の平均厚さＬよりも大きいかどうかを観察した。電子顕微鏡による写真撮影により、印刷層の表面から弾性粒子が突出している場合、弾性粒子の粒子径Ｄが印刷層の平均厚さＬよりも大きいものとした。
【００２６】
≪サーマルヘッドの保護膜の摩耗量の測定≫
印刷した感熱紙を用い、連続的に１０ｋｍ印字作業を行い、サーマルヘッドの摩耗の程度を測定した。印字は、２種類のプリンターＡ、Ｂを用いて行った。
【００２７】
〔実施例１〕
（印刷層の材料の調製）
顔料として酸化チタンを含む汎用インキに、弾性粒子としてポリメタクリル酸メチル樹脂粒子（粒子径Ｄ＝３．０μｍ〜４．０μｍ）：を配合し、印刷層の材料（１）を調製した。
（印刷層付感熱紙の製造）
感熱紙（厚み＝８０μｍ）の最表面に、印刷層の材料（１）を、凸版によるＵＶ印刷によって印刷し、印刷層付感熱紙（１）を製造した。
印刷層の電子顕微鏡写真図を図３に示した。図３に示すように、印刷層の表面から弾性粒子（白い部分）が突出しており、弾性粒子の粒子径Ｄが印刷層の平均厚さＬよりも大きいことが判る。
結果を表１に示した。
【００２８】
〔比較例１〕
弾性粒子を用いなかった以外は、実施例１と同様に行い、印刷層付感熱紙（Ｃ１）を製造した。
結果を表１に示した。
【００２９】
【表１】
2017052193.tif 000003
【００３０】
実施例１、比較例１より、本発明の印刷層付感熱紙においては、プリンターの種類にかかわらず、サーマルヘッドの保護膜の摩耗量が大幅に低減できていることが判った。
【産業上の利用可能性】
【００３１】
本発明の印刷層付感熱紙は、各種印刷物に利用し得る。
【符号の説明】
【００３２】
１０        感熱紙
２０        印刷層
３０        バインダー成分
４０        弾性粒子
５０        顔料
１００      印刷層付感熱紙
２００      サーマルヘッド
【図１】
2017052193.tif 000004
【図２】
2017052193.tif 000005
【図３】
2017052193.tif 000006
【図４】
2017052193.tif 000007
【図５】
2017052193.tif 000008